(57)【要約】【課題】被転写基材に転写する際に、剥離フィルム及び離型性支持体を適切に剥離できる転写シートを提供すること。【解決手段】転写シート１は、一軸延伸フィルムが離型面側に配置されている離型性支持体１０と、装飾層３０と、粘着剤層４０と、剥離フィルム５０と、が少なくともこの順に積層されている。【選択図】図１
2019155655.tif 000002
【特許請求の範囲】
【請求項１】
一軸延伸フィルムが離型面側に配置されている離型性支持体と、装飾層と、粘着剤層と、剥離フィルムと、が少なくともこの順に積層された転写シート。
【請求項２】
請求項１に記載の転写シートにおいて、
前記離型面における前記離型性支持体の剥離強度であって、前記一軸延伸フィルムの延伸方向に沿った第１剥離強度と、
前記離型面における前記離型性支持体の剥離強度であって、前記一軸延伸フィルムの延伸方向と直交する方向に沿った第２剥離強度と、
前記剥離フィルムを前記転写シートから剥離する際の剥離強度であって、前記一軸延伸フィルムの延伸方向と直交する方向に沿った第３剥離強度との関係が、下記の式１又は式２を満たす転写シート。
第１剥離強度＜第３剥離強度＜第２剥離強度・・・式１
第３剥離強度＜第１剥離強度＜第２剥離強度・・・式２
【請求項３】
請求項１又は請求項２に記載の転写シートにおいて、
前記一軸延伸フィルムが、一軸延伸ポリプロピレンフィルムである転写シート。
【請求項４】
請求項１から請求項３までのいずれか一項に記載の転写シートにおいて、
前記一軸延伸フィルムの延伸方向と直交する方向を、前記剥離フィルムの剥離方向と表示する第１表示部と、
前記一軸延伸フィルムの延伸方向を、前記離型性支持体の剥離方向と表示する第２表示部と、を備える転写シート。
【請求項５】
請求項１から請求項４までのいずれか一項に記載の転写シートを用いた化粧板の製造方法であって、
前記転写シートから前記剥離フィルムを前記一軸延伸フィルムの延伸方向と直交する第２剥離方向に沿って剥離して、剥離後転写シートを得る第１剥離工程と、
前記剥離後転写シートを、前記粘着剤層と被転写体とが対峙する向きで前記被転写体に積層して積層体を得る転写工程と、
前記積層体から、前記離型性支持体を前記一軸延伸フィルムの延伸方向である第１剥離方向に沿って剥離する第２剥離工程と、
を含む化粧板の製造方法。
【発明の詳細な説明】
【技術分野】
【０００１】
本発明は、転写シート及びこの転写シートを用いた化粧板の製造方法に関する。
【背景技術】
【０００２】
従来、建築物の壁材、床材、間仕切り等に使用される建材として、各種の図柄が印刷された転写シートから図柄を、被転写体となる石材、木材、コンクリート、金属等の被転写基材に転写（貼付け）した化粧材が用いられている。例えば、天然の木材と同じ木目調の図柄が印刷された転写シートを、被転写基材に転写することにより、天然の木材と同じ意匠を有する化粧板を得ることができる。
【０００３】
上記転写シートは、例えば、離型性支持体と、剥離層と、装飾層と、粘着剤層と、剥離フィルムと、がこの順に積層されている。この転写シートは、剥離フィルムが剥離されることにより、露出した粘着剤層側が被転写基材上に接着される。その後、離型性支持体が剥離されることにより、剥離層、装飾層及び粘着剤層からなる転写層が、被転写体である被転写基材上に積層されることで転写が完了する（例えば、特許文献１参照）。
【先行技術文献】
【特許文献】
【０００４】
【特許文献１】特開平１０−１５１８９８号公報
【発明の概要】
【発明が解決しようとする課題】
【０００５】
上記転写シートにおいて、離型性支持体と剥離層との間の剥離強度が、剥離フィルムと粘着剤層との間の剥離強度よりも小さい場合、転写シートから剥離フィルムを剥離した際に、離型性支持体が剥離層から剥離するおそれがある。これを解決するために、離型性支持体と剥離層との間の剥離強度を、剥離フィルムと粘着剤層との間の剥離強度よりも大きくすると、転写シートを被転写基材に積層した後、離型性支持体を転写シートから剥離した際に、剥離層、装飾層及び粘着剤層からなる転写層が離型性支持体側に移行してしまう、不良剥離を生じるおそれがある。
【０００６】
本発明の目的は、転写シートを被転写基材に転写する際に、剥離フィルム及び離型性支持体を適切に剥離できる転写シート及び化粧板の製造方法を提供することである。
【課題を解決するための手段】
【０００７】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００８】
第１の発明は、一軸延伸フィルムが離型面側に配置されている離型性支持体（１０）と、装飾層（３０）と、粘着剤層（４０）と、剥離フィルム（５０）と、が少なくともこの順に積層された転写シート（１）に関する。
【０００９】
第２の発明は、第１の発明の転写シートにおいて、前記離型面における前記離型性支持体の剥離強度であって、前記一軸延伸フィルムの延伸方向に沿った第１剥離強度と、前記離型面における前記離型性支持体の剥離強度であって、前記一軸延伸フィルムの延伸方向と直交する方向に沿った第２剥離強度と、前記剥離フィルムを前記転写シートから剥離する際の剥離強度であって、前記一軸延伸フィルムの延伸方向と直交する方向に沿った第３剥離強度との関係が、下記の式１又は式２を満たす。
第１剥離強度＜第３剥離強度＜第２剥離強度・・・式１
第３剥離強度＜第１剥離強度＜第２剥離強度・・・式２
【００１０】
第３の発明は、第１又は第２の発明の転写シートにおいて、前記一軸延伸フィルムが、一軸延伸ポリプロピレンフィルムである。
【００１１】
第４の発明は、第１から第３までのいずれかの発明の転写シートにおいて、前記一軸延伸フィルムの延伸方向と直交する方向を、前記剥離フィルムの剥離方向と表示する第１表示部（Ｄ２）と、前記一軸延伸フィルムの延伸方向を、前記離型性支持体の剥離方向と表示する第２表示部（Ｄ１）と、を備える。
【００１２】
第５の発明は、第１から第４までのいずれかの発明の転写シートを用いた化粧板の製造方法であって、前記転写シートから前記剥離フィルムを前記一軸延伸フィルムの延伸方向と直交する第２剥離方向（Ｄ２）に沿って剥離して、剥離後転写シートを得る第１剥離工程と、前記剥離後転写シートを、前記粘着剤層と被転写体とが対峙する向きで前記被転写体に積層して積層体を得る積層工程と、前記積層体から、前記離型性支持体を前記一軸延伸フィルムの延伸方向である第１剥離方向（Ｄ１）に沿って剥離する第２剥離工程と、を含む化粧板の製造方法に関する。
【発明の効果】
【００１３】
本発明によれば、転写シートを被転写基材に転写する際に、剥離フィルム及び離型性支持体を適切に剥離できる転写シート及び化粧板の製造方法を提供できる。
【図面の簡単な説明】
【００１４】
【図１】実施形態の転写シート１の断面図である。
【図２】転写シート１の分解斜視図である。
【図３】化粧材１００の製造方法を示す図である。
【図４】化粧材１００の製造方法を示す図である。
【発明を実施するための形態】
【００１５】
以下、図面を参照して、本発明の実施形態について説明する。なお、図１を含め、以下に示す各図は、模式的に示した図であり、各部の大きさ、形状は、理解を容易にするため、適宜に誇張している。
本明細書中に記載する各部材の寸法等の数値及び材料名等は、実施形態としての一例であり、これに限定されるものではなく、適宜に選択して使用してよい。
【００１６】
（転写シート１の構成）
図１は、本実施形態の転写シート１の断面図である。転写シート１は、図１に示す形態で保管したり、搬送したりすることができる。図２は、転写シート１の分解斜視図である。図２は、転写シート１から剥離フィルム５０を分離した状態を模式的に示している。
なお、図２、後述する図３（Ａ）及び図４（Ｃ）には、Ｘ、Ｙ、Ｚの互いに直交する座標系を記載した。この座標系においては、転写シート１を図２の配置で見たときの一方の方向をＸ方向とし、このＸ方向と直交する他方の方向をＹ方向とする。また、転写シート１において、Ｘ−Ｙ平面と直交する厚さ方向をＺ方向とする。
【００１７】
図１に示すように、転写シート１は、離型性支持体１０、剥離層２０、装飾層３０、粘着剤層４０及び剥離フィルム５０を備える。
本実施形態における転写シート１は、剥離層２０以下の転写層に対して離型性を有する離型性支持体として、可撓性で薄膜のフィルムの形態を採用する。この離型性支持体１０上に、剥離層２０、装飾層３０及び粘着剤層４０からなる転写層、更に粘着剤層４０に対して離型性を有する剥離フィルム５０が、この順に積層されている。なお、本発明における「この順に積層」とは、直接積層のみならず、間接的な積層も含む意味であり、例えば、離型性支持体１０と剥離層２０との間に、他の層があっても許容する意味である。
【００１８】
＜離型性支持体１０＞
離型性支持体１０は、装飾層３０を支持するフィルムである。離型性支持体１０は、剥離層２０等からなる転写層に対して離型性を有し、転写シート１を被転写基材６０（後述）に転写する際に、剥離層２０との界面から剥離される。
本実施形態の離型性支持体１０は、一軸延伸フィルムにより形成されている。一軸延伸フィルムは、ベースとなるフィルムを一方向に引き伸ばして、分子を一方向に整列させたフィルム材である。
【００１９】
一軸延伸フィルムと転写層とは、分子が一軸延伸された方向（ＭＤ方向）に剥離しやすく、一軸延伸された方向と直交する方向（ＴＤ方向）に剥離しにくい性質を有する。後述するように、転写シート１から剥離フィルム５０を剥離する場合、剥離フィルム５０は、一軸延伸された方向（以下、「一軸延伸方向」ともいう）と直交する方向に剥離される。
【００２０】
一軸延伸フィルムは、例えば、ＭＤ方向とＴＤ方向における引張強度（ＪＩＳ  Ｋ７１２７）において、ＭＤ引張強度＞ＴＤ引張強度となる。例えば、一軸延伸フィルムとは異なるが、同じく剥離強度に異方性がある二軸延伸ポリプロピレン（ＯＰＰ）フィルムにおける引張強度の比は、ＭＤ方向：ＴＤ方向＝約２：１となる。一方、二軸延伸ＰＥＴフィルムにおける引張強度の比は、ＭＤ方向：ＴＤ方向＝１０：９となり、異方性は確認されない。このことから、一軸延伸フィルムにおけるＭＤ引張強度は、ＴＤ引張強度に対して、３０％以上大きくすることが望ましい。
また、後述する第１剥離強度と第２剥離強度との比は、例えば、第１剥離強度：第２剥離強度＝１：１０以上であり、剥離方向による剥離強度差が大きくなることで本発明の効果を奏するものとなる。
【００２１】
なお、本実施形態において、第１剥離強度とは、離型性支持体１０の離型面における剥離強度であって、一軸延伸方向（ＭＤ方向）に沿った剥離強度をいう。また、第２剥離強度とは、一軸延伸方向と直交する方向（ＴＤ方向）に沿った剥離強度をいう。
【００２２】
離型性支持体１０として使用可能な一軸延伸フィルムとしては、例えば、一軸延伸ポリプロピレン、一軸延伸ポリエチレン等を挙げられる。なお、離型性支持体１０における剥離層２０側の表面には、従来公知の離型層が形成されていてもよく、離型処理が施されていてもよい。また、離型性支持体１０は、少なくとも離型面側に一軸延伸フィルムが配置されていればよく、離型面と反対側に他の層が積層されていてもよい。離型性支持体１０として、一軸延伸フィルムと共に積層可能な層として、例えば、帯電防止層、ブロッキング防止層等が挙げられる。
【００２３】
離型性支持体１０は、図２に示すように、剥離層２０とは反対側となる面（Ｚ方向の表面）に剥離方向を示す剥離マークＤ１（第２表示部）が形成されている。剥離マークＤ１は、転写シート１が被転写基材６０（後述）に積層された後、離型性支持体１０を剥離する方向（第１剥離方向）を示している。剥離マークＤ１は、離型性支持体１０の剥離層２０とは反対側となる面に、例えば印刷により形成されている。作業者は、転写シート１を被転写基材６０に積層した後、離型性支持体１０を剥離マークＤ１の指し示す方向に剥離することにより、転写シート１と被転写基材６０との間に不良剥離を生じさせることなしに、離型性支持体１０を剥離できる。
【００２４】
離型性支持体１０において、剥離マークＤ１の方向は、離型性支持体１０を形成する一軸延伸ポリプロピレンの一軸延伸方向（ＭＤ方向）と一致する。ＭＤ方向は、連続した帯状の一軸延伸ポリプロピレンを搬送させながら延伸させた場合の縦方向（長手方向）に相当する。図２では、剥離マークＤ１を一方向の矢印で示しているが、同じ方向であれば、矢印と反対側の方向を剥離方向としてもよい。
【００２５】
前述したように、離型性支持体１０を形成する一軸延伸フィルムは、分子が一軸延伸された方向に剥離しやすい性質がある。そのため、転写シート１が被転写基材６０に積層された後、一軸延伸ポリプロピレンを一軸延伸方向と一致する剥離マークＤ１の方向に沿って剥離することにより、転写シート１と被転写基材６０との間に不良剥離を生じさせることなしに、離型性支持体１０を剥離できる。離型性支持体１０と剥離フィルム５０の剥離強度の関係については、後述する。
離型性支持体１０の膜厚は、好ましくは１０μｍ以上２００μｍであり、より好ましくは２０μｍ以上６０μｍ以下である。
【００２６】
＜剥離層２０＞
剥離層２０は、転写シート１から離型性支持体１０の剥離を容易にするために積層される層である。剥離層２０は、転写シート１が被転写基材６０に積層され、離型性支持体１０が剥離されて、転写工程が完了した後、転写シート１の最も外側の層として残存する。その剥離層２０の表面に、トップコート層７０（後述）が形成される。剥離層２０としては、例えば、アクリル樹脂、塩化ビニル−酢酸ビニル共重合体樹脂等を用いることができる。
【００２７】
＜装飾層３０＞
装飾層３０は、転写シート１の図柄（意匠）が形成される層である。装飾層３０を構成する樹脂としては、例えば、アクリル樹脂、塩化ビニル−酢酸ビニル共重合体樹脂、アクリル−（塩化ビニル−酢酸ビニル共重合体）樹脂等が挙げられる。また、装飾層３０には、着色顔料、着色染料等が添加される。装飾層３０の層厚（ｄｒｙ）は、約５μｍ程度である。
【００２８】
また、図示していないが、装飾層３０の粘着剤層４０側に、印刷コート層を積層してもよい。印刷コート層は、転写シート１を被転写基材６０に転写した際に、被転写基材６０の表面（下地）を見えにくくするための隠蔽層として機能する。この印刷コート層は、装飾層３０の全面を覆うように形成され、例えば、白色、グレー、茶色等に着色される。
【００２９】
また、図示していないが、装飾層３０と粘着剤層４０との間に、クリア樹脂層を積層してもよい。クリア樹脂層は、装飾層３０に亀裂が発生するのを抑制する亀裂抑制層として機能する。クリア樹脂層を構成する樹脂としては、例えば、アクリル−（塩化ビニル−酢酸ビニル共重合体）樹脂、塩化ビニル−酢酸ビニル共重合体樹脂等が挙げられる。
【００３０】
クリア樹脂層として使用可能な材料は、ガラス転移温度（Ｔｇ）が常温以上であることが好ましい。また、クリア樹脂層のガラス転移温度は、装飾層３０のガラス転移温度より低く、接合層のガラス転移温度より高く、ほぼ両者の中間にあることが好ましい。各層の粘弾性が変化す変形する際、この関係にあれば変形による応力を吸収しやすい。クリア樹脂層のガラス転移温度が常温よりも低いと、寒暖の変化によりクリア樹脂層自体が変形してしまい、その変形が装飾層３０に応力として作用して、装飾層３０に亀裂を生じさせるおそれがあるためである。クリア樹脂層の層厚（ｄｒｙ）は、１μｍ以上が好ましい。
【００３１】
＜粘着剤層４０＞
粘着剤層４０は、転写シート１を被転写基材６０に転写する際に、転写シート１と被転写基材６０とを接着し、両者を接合する層である。本実施形態の粘着剤層４０は、粘着剤組成物の硬化物からなる。粘着剤組成物は、主剤としてのアクリル系粘着剤と、イソシアネート系硬化剤と、を含有する。なお、粘着剤層４０を形成する他系統の粘着剤としては、例えば、ゴム系、シリコン系等が挙げられる。
粘着剤層４０の層厚は、１０μｍ以上５０μｍ以下であることが好ましく、１５μｍ以上３０μｍ以下であることがより好ましい。
【００３２】
［アクリル系粘着剤］
好ましいアクリル系粘着剤としては、例えば、アクリル酸エステルと他の単量体とを共重合させたアクリル酸エステル共重合体が挙げられる。アクリル酸エステルとしては、例えば、アクリル酸エチル、アクリル酸−ｎ−ブチル、アクリル酸−２−エチルヘキシル、アクリル酸イソオクチル、アクリル酸イソノニル、アクリル酸ヒドロキシルエチル、アクリル酸プロピレングリコール、アクリルアミド、アクリル酸グリシジル等が挙げられる。これらは、単独又は２種以上を組み合わせて用いることができる。
【００３３】
他の単量体としては、例えば、アクリル酸メチル、メタクリル酸メチル、スチレン、アクリロニトリル、酢酸ビニル、アクリル酸、メタクリル酸、イタコン酸、アクリル酸ヒドロキシルエチル、メタクリル酸ヒドロキシルエチル、アクリル酸プロピレングリコール、アクリルアミド、メタクリルアミド、アクリル酸グリシジル、メタクリル酸グリシジル、メタクリル酸ジメチルアミノエチル、メタクリル酸−ｔｅｒｔ−ブチルアミノエチル、メタクリル酸−ｎ−エチルヘキシル等が挙げられる。これらは、単独又は２種以上を組み合わせて用いることができる。
なお、上記アクリル系粘着剤の市販品としては、例えば、ニッセツ（日本カーバイト工業株式会社製）、ＳＫダイン（綜研化学社製）等を好適に用いることができる。
【００３４】
［イソシアネート系硬化剤］
粘着剤組成物は、イソシアネート系硬化剤を含有する。イソシアネート系硬化剤は、転写シート１を被転写基材６０に積層及び転写する際の粘着性を得るために添加される。アクリル系粘着剤は、水酸基を有するため、イソシアネート系硬化剤を用いることにより、更に部分架橋を向上させることができ、粘着剤層４０となったときに、内部破壊がなく適度な貯蔵弾性率を得られる。
【００３５】
イソシアネート系硬化剤としては、例えば、ポリイソシアネート化合物、ポリイソシアネート化合物の３量体、ポリイソシアネート化合物とポリオール化合物とを反応させて得られるイソシアネート基を末端に有するウレタンプレポリマー、このウレタンプレポリマーの３量体等が挙げられる。
【００３６】
ポリイソシアネート化合物としては、例えば、２，４−トリレンジイソシアネート、２，５−トリレンジイソシアネート、１，３−キシリレンジイソシアネート、１，４−キシリレンジイソシアネート、ジフェニルメタン−４，４′−ジイソシアネート、３−メチルジフェニルメタンジイソシアネート、ヘキサメチレンジイソシアネート、イソホロンジイソシアネート、ジシクロヘキシルメタン−４，４′−ジイソシアネート、ジシクロヘキシルメタン−２，４′−ジイソシアネート、リジンイソシアネート等が挙げられる。
【００３７】
＜剥離フィルム５０＞
剥離フィルム５０は、転写シート１を被転写基材６０に転写する際に、転写シート１から剥離されるフィルムである。剥離フィルム５０を構成する材料としては、例えば、シリコン、フッ素樹脂、アルキド樹脂等で離型処理されたポリエチレンテレフタレート（ＰＥＴ）、ｎポリプロピレン（ＰＰ）等が挙げられる。
剥離フィルム５０の厚さは、１０μｍ以上１００μｍ以下が好ましく、２０μｍ以上６０μｍ以下がより好ましい。
【００３８】
剥離フィルム５０は、図２に示すように、粘着剤層４０とは反対側の面（Ｚ方向の裏面）に剥離方向を示す剥離マークＤ２（第１表示部）が形成されている。剥離マークＤ２は、転写シート１から剥離フィルム５０を剥離する方向（第２剥離方向）を示している。剥離マークＤ２は、剥離フィルム５０の粘着剤層４０とは反対側の面に、例えば印刷により形成されている。作業者は、転写シート１から剥離フィルム５０を剥離マークＤ２の指し示す方向に沿って剥離することにより、離型性支持体１０と剥離層２０との間に不良剥離を生じさせることなしに、転写シート１から剥離フィルム５０を剥離できる。
【００３９】
剥離フィルム５０において、剥離マークＤ２の方向は、離型性支持体１０を形成する一軸延伸ポリプロピレンの一軸延伸方向（ＭＤ方向）と直交する横方向（ＴＤ方向）と一致する。
【００４０】
前述した離型性支持体１０の離型面における剥離強度であって、一軸延伸ポリプロピレンフィルムの延伸方向に沿った第１剥離強度と、一軸延伸ポリプロピレンフィルムの延伸方向と直交する方向に沿った第２剥離強度と、剥離フィルム５０を転写シート１から剥離する際の剥離強度であって、離型性支持体１０（一軸延伸ポリプロピレンフィルム）の延伸方向と直交する方向に沿った第３剥離強度との関係は、下記の式１又は式２を満たせばよい。
第１剥離強度＜第３剥離強度＜第２剥離強度・・・式１
第３剥離強度＜第１剥離強度＜第２剥離強度・・・式２
【００４１】
転写シート１において、離型性支持体１０と剥離層２０との間に不良剥離を生じさせることなしに剥離フィルム５０を剥離できるようにするためには、少なくとも剥離フィルム５０の第３剥離強度が、離型性支持体１０の第２剥離強度よりも相対的に小さくなる関係が満たされていればよい。一方、転写シート１を被転写基材６０に積層した後、粘着剤層４０と被転写基材６０との間の剥離強度は、離型性支持体１０の第１剥離強度よりも相対的に大きくなるため、第１剥離強度と第３剥離強度との関係は、上記式１のように第１剥離強度＜第３剥離強度でもよいし、上記式２のように第３剥離強度＜第１剥離強度でもよい。
【００４２】
（化粧材１００の製造方法）
次に、上述した転写シート１を用いた化粧材１００の製造方法について説明する。
図３及び図４は、それぞれ化粧材１００の製造方法を示す図である。
まず、図３（Ａ）に示すように、転写シート１から、剥離フィルム５０を剥離マークＤ２（第２剥離方向）の指し示す方向に沿って剥離する。なお、図３（Ａ）では、説明を容易にするため、剥離フィルム５０に印刷された剥離マークＤ２を手前側に示している。実際には、作業者は、剥離フィルム５０において粘着剤層４０とは反対側の面（Ｚ方向の裏面）に印刷された剥離マークＤ２を確認したうえで、転写シート１から剥離フィルム５０を剥離マークＤ２の指し示す方向に沿って剥離する。
【００４３】
先に説明したように、転写シート１において、剥離フィルム５０を離型性支持体１０の一軸延伸方向と直交する剥離マークＤ２方向に沿って剥離したときの第３剥離強度は、離型性支持体１０を一軸延伸方向と直交する方向に沿って剥離したときの第２剥離強度よりも小さくなるように設定されている。そのため、本実施形態の転写シート１においては、剥離フィルム５０を剥離したときに、剥離層２０、装飾層３０及び粘着剤層４０からなる転写層（積層体）が剥離フィルム５０側に移行してしまう不良剥離を抑制できる。
転写シート１から剥離フィルム５０を剥離することにより、粘着剤層４０において装飾層３０と反対側の面（粘着面）が露出する。
【００４４】
次に、図３（Ｂ）に示すように、剥離フィルム５０を剥離した転写シート１（剥離後転写シート）を、被転写基材６０に積層する。転写シート１の被転写基材６０への転写は、例えば、ロール・ツゥ・ロール、ロール・ツゥ・シート等の形態により連続して行うことができる。ここで、「ロール・ツゥ・ロール」とは、帯状の転写シート１をロールから引き出して平板状の被転写体（後述する被転写基材本体６１）に供給し、転写層を被転写体上に転写した後、転写層を離型後の帯状の離型性支持体（離型性支持体１０）を、再度ロールに巻き取る加工形態を言う。
【００４５】
また、「ロール・ツゥ・シート」とは、帯状の転写シート１をロールから引き出して平板状の被転写体に供給し、転写層を被転写体上に転写する前後において、転写シート１を概ね被転写体一枚分の寸法に切断して枚葉化し、転写層を離型後の枚葉の離型性支持体を、一枚毎に除去（廃棄）する加工形態を言う。また、転写シート１を手作業により被転写基材６０に転写し、その後、ヘラ等により押圧して、被転写基材６０の表面に均一に密着させてもよい。本実施形態の転写シート１は、被転写基材６０に常温で転写することができる。
【００４６】
被転写基材６０は、被転写基材本体６１と、シーラー層６２と、を備える。
被転写基材本体６１は、転写シート１が転写される被転写体である。被転写基材本体６１としては、例えば、無機材、木材、樹脂、布絹等の材料ならなる板、壁等が挙げられる。このうち、無機材としては、例えば、石材、コンクリート、ガラス、金属等が挙げられる。
【００４７】
シーラー層６２は、被転写基材本体６１の表面を滑らかにして、被転写基材本体６１と転写シート１との密着性を高めるための下塗り層である。被転写基材本体６１の表面（被転写面）の平滑性が十分な場合、シーラー層６２は、省略される。
なお、被転写基材６０の形状としては、例えば、板、シート、フィルム、各種立体形状（円柱、多角柱等）等、用途に応じて適宜の形状のものが選定される。被転写基材６０の一般的な形状としては、平板状のものが広く用いられる。
【００４８】
次に、図４（Ｃ）に示すように、被転写基材６０に積層された転写シート１から、離型性支持体１０を剥離マークＤ１（第１剥離方向）の指し示す方向に沿って剥離する。転写シート１を被転写基材６０に積層した後、転写シート１と被転写基材６０との間の剥離強度は、離型性支持体１０を一軸延伸方向に剥離したときの第１剥離強度よりも相対的に大きくなる。そのため、被転写基材６０に積層された転写シート１においては、離型性支持体１０を剥離マークＤ１の方向に沿って剥離したときに、剥離層２０、装飾層３０及び粘着剤層４０からなる転写層が離型性支持体１０側に移行してしまう不良剥離を抑制できる。転写シート１から離型性支持体１０を剥離することにより、被転写基材６０への転写シート１の転写が完了する。また、転写シート１から離型性支持体１０を剥離することにより、剥離層２０の装飾層３０とは反対側の面が露出する。
【００４９】
次に、図４（Ｄ）に示すように、剥離層２０の露出した面の上に、トップコート層７０を形成する。トップコート層７０は、仕上げ剤として、化粧材１００の表面に耐擦傷性等の耐久性、色彩、光沢等を付与するための層である。また、トップコート層７０を形成することにより、化粧材１００に耐候性、耐汚染性を付与することもできる。トップコート層７０としては、例えば、アクリル樹脂、珪素系樹脂、フッ素樹脂、ウレタン樹脂等が挙げられる。
トップコート層７０の厚さについては、特に限定されないが、好ましくは５μｍ以上１０００μｍ以下、より好ましくは１０μｍ以上３００μｍ以下である。
【００５０】
以上の工程を経ることにより、被転写基材６０に転写シート１が転写された化粧材１００を得ることができる。上述したように、本実施形態の転写シート１においては、被転写基材６０に転写する際に、不良剥離を生じさせることなしに、離型性支持体１０及び剥離フィルム５０を適切に剥離できる。
【実施例】
【００５１】
次に、実施例及び比較例を示して、本発明を更に説明する。ただし、本発明は、以下の実施例に何ら限定されるものではない。
（実施例１）
離型性支持体１０として、２５μｍ厚のコロナ処理された一軸延伸ポリプロピレンフィルム（「ノーブレン」  東洋インキ株式会社）を用意した。次に、アクリル樹脂組成物（「ハクリニス４６−７」  昭和インク工業株式会社製）を用意し、離型性支持体１０の一方の面に塗布して、膜厚（ｄｒｙ）１μｍの剥離層２０を形成した。この剥離層２０の上にアクリル樹脂組成物と着色顔料からなるグラビアインキ（「ＢＣ耐熱」  昭和インク工業株式会社製）により複数回の印刷を行い、図１に示すような装飾層３０を形成した。
【００５２】
一方、剥離フィルム５０として、２５μｍ厚の離型処理された２軸延伸ＰＥＴフィルムから成るセパレータ（「Ｅ７００６」  東洋紡株式会社製）を用意した。この剥離フィルム５０の上にアクリル系粘着材（「ニッセツＫＰ１３８４Ｌ」  日本カーバイト工業株式会社製）と硬化剤２．３部（「ＣＫ１０１」  日本カーバイト工業株式会社製）とを混合した粘着材を、膜厚（ｄｒｙ）２０μｍとなるようにコーティングして、乾燥させることにより、図１に示すような粘着剤層４０を形成した。
【００５３】
そして、離型性支持体１０側の装飾層３０と、剥離フィルム５０（ＰＥＴセパレータ）側の粘着剤層４０とを貼り合わせた後、３日間、４０℃で加温養生することにより、実施例１の転写シートを得た。実施例１の転写シートにおいて、離型性支持体１０と剥離層２０との間の剥離強度は、一軸延伸方向（ＭＤ方向）の第１剥離強度が５６（ｍＮ／２５ｍｍ）となり、一軸延伸方向と直交する横方向（ＴＤ方向）の第２剥離強度が５０００（ｍＮ／２５ｍｍ）以上となった。
【００５４】
なお、剥離強度５０００（ｍＮ／２５ｍｍ）以上は、離型性支持体１０と剥離層２０との間の剥離強度が測定不能なレベルである。これらの剥離強度は、ＪＩＳ  Ｚ０２３７の試験方法に準拠した試験機を用いて測定した（後述する実施例２も同じ）。
以下に示す実施例２及び比較例１、２の層構成は、上述した実施例１と同じである。
【００５５】
（実施例２）
剥離層２０を構成する樹脂として、塩化ビニル−酢酸ビニル共重合体樹脂組成物（「ハクリニスＵＶＣ−５」  昭和インク工業株式会社製）を用いた以外は、実施例１と同じ材料、条件で実施例２の転写シートを得た。実施例２の転写シートにおいて、離型性支持体１０と剥離層２０との間の剥離強度は、一軸延伸方向（ＭＤ方向）の第１剥離強度が８９（ｍＮ／２５ｍｍ）となり、一軸延伸方向と直交する横方向（ＴＤ方向）の第２剥離強度が５０００（ｍＮ／２５ｍｍ）以上となった。
【００５６】
（比較例１）
離型性支持体１０を構成する樹脂として、二軸延伸ポリプロピレンフィルム（「ＦＯＳ」  フタムラ化学株式会社製）を用いた以外は、実施例１と同じ材料、条件で比較例１の転写シートを得た。比較例１の転写シートにおいて、離型性支持体１０と剥離層２０との間の剥離強度は、一軸延伸方向（ＭＤ方向）の第１剥離強度が２５００（ｍＮ／２５ｍｍ）となり、一軸延伸方向と直交する横方向（ＴＤ方向）の第２剥離強度がともに７０（ｍＮ／２５ｍｍ）以上となった。
（比較例２）
離型性支持体１０を構成する樹脂として、無延伸ポリプロピレンフィルム（「ＦＰＫ」
フタムラ化学株式会社製）を用いた以外は、実施例１と同じ材料、条件で比較例２の転写シートを得た。比較例２の転写シートにおいて、離型性支持体１０と剥離層２０との間の剥離強度は、一軸延伸方向（ＭＤ方向）の第１剥離強度、一軸延伸方向と直交する横方向（ＴＤ方向）の第２剥離強度がともに５０００（ｍＮ／２５ｍｍ）以上となった。
【００５７】
上記実施例１，２及び比較例１，２の転写シートを、それぞれ１ｍｍ厚のアルミニウム板（被転写基材６０）に転写し、試料となる化粧材を得た。そして、それぞれの化粧材について、転写前の不良剥離及び転写時の転写性について評価を行った。
【００５８】
不良剥離は、転写シートから剥離フィルム５０（ＰＥＴセパレータ）をＴＤ方向に剥離したときに、転写層が剥離フィルム５０側に移行したか否かを検証するための試験項目である。転写シートから剥離フィルム５０を剥離したときに、転写層が剥離フィルム５０側にすべて移行した場合を「×」とし、転写層の一部が剥離フィルム５０側に移行した場合を「△」とした。また、転写シートから剥離フィルム５０を剥離したときに、転写層が剥離フィルム５０側に移行しない場合を「○」とした。
【００５９】
転写性は、転写シートをアルミニウム板に貼り付けた後、転写シートから離型性支持体１０をＭＤ方向に剥離した際に、きれいに剥離できるか否かを検証するための試験項目である。転写シートから離型性支持体１０を剥離した際に、離型性支持体１０を剥離できない又は離型性支持体１０の一部に転写層が残る場合を「×」とし、離型性支持体１０に転写層がほぼ残ることなしに剥離できた場合を「○」とした。
実施例１，２及び比較例１，２の転写シートについて、上記各試験項目による結果を表１に示す。
【００６０】
【表１】
2019155655.tif 000003
【００６１】
（評価結果）
実施例１，２の転写シートは、転写シートから剥離フィルム５０を剥離したときに、転写層が剥離フィルム５０側に移行してしまう不良剥離を抑制できることが確認された。また、実施例１，２の転写シートを有する化粧材は、転写層が残ることなしに転写シートから離型性支持体１０を剥離できたことが確認された。
【００６２】
比較例１（二軸延伸）の転写シートは、転写シートから剥離フィルム５０を剥離したときに不良剥離が発生していることが確認された。これは、比較例１の転写シートにおいて、剥離フィルム５０と粘着剤層４０との間の第３剥離強度が、離型性支持体１０と剥離層２０との間の第２剥離強度よりも大きくなったためと考えられる。一方、転写性において、転写シートから離型性支持体１０を剥離した際に、離型性支持体１０に転写層が残ることが確認された。これは、比較例２の転写シートでは、離型性支持体１０と剥離層２０との間の第１剥離強度が、アルミニウム板（被転写基材６０）と粘着剤層４０との間の剥離強度よりも大きくなったためと考えられる。
【００６３】
比較例２の転写シートは、離型性支持体１０及び剥離フィルム５０の剥離強度がそれぞれ大きいため、不良剥離は生じなかった。しかし、比較例２の転写シートは、転写性において、転写シートから離型性支持体１０を剥離した際に、離型性支持体１０が転写層に残ることが確認された。これは、比較例２の転写シートでは、離型性支持体１０と剥離層２０との間の第１剥離強度が、アルミニウム板（被転写基材６０）と粘着剤層４０との間の剥離強度よりも大きくなったためと考えられる。
【００６４】
以上説明したように、実施例１，２の転写シートにおいては、転写シート１から剥離フィルム５０を剥離したときに、転写層が剥離フィルム５０側に移行してしまう不良剥離を抑制できることが明らかとなった。また、実施例１，２の転写シートを有する化粧材は、転写性についても優れていることが明らかとなった。
また、実施例１，２の転写シートは、基材に常温（非加熱）で転写できるので、転写に加熱が必要な転写シートのように、転写時に加熱装置を備えた転写装置及び加熱工が不要となる。そのため、実施例１，２の転写シートは、転写時の作業性にも優れている。
【００６５】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００６６】
（変形形態）
実施形態では、図２に示すように、剥離方向を示す剥離マークＤ１，Ｄ２を、太い矢印とした例について説明したが、剥離マークＤ１，Ｄ２は、この形態の例に限らず、例えば、Ｘ３、５Ｙのような、その他の文字と数字の組合せ、文字のみ、数字のみ、記号、図柄、模様等であってもよい。また、剥離マークＤ１，Ｄ２は、必ずしも転写シート１に形成されていなくてもよい。例えば、取扱説明書等（添付書類）に剥離方向を示す図を記載してもよい。このように、本発明に係る転写シートは、第１表示部及び第２表示部を備えた転写シートとしての実施に限らず、転写シートと第１表示部及び第２表示部を備えた説明書のセットとして実施されてもよい。
【産業上の利用可能性】
【００６７】
本発明に係る転写シートは、被転写体（基材）に対して優れた意匠性、耐候性を付与することができる。この化粧材は、建築物の壁材（外装材、内装材）、間仕切り、扉、窓枠、家具、室内装飾品等のほか、自動車、鉄道車両、船舶、航空機等の乗り物の室内用又は室外（外装）用カバー材、各種標識、屋外広告等のパネル材等にも適用することができる。
【符号の説明】
【００６８】
１：転写シート、１０：離型性支持体、２０：剥離層、３０：装飾層、４０：粘着剤層、５０：剥離フィルム、６０：被転写基材、７０：トップコート層
【図１】
2019155655.tif 000004
【図２】
2019155655.tif 000005
【図３】
2019155655.tif 000006
【図４】
2019155655.tif 000007